(57)【特許請求の範囲】
【請求項１】
フェノール樹脂発泡体と、該フェノール樹脂発泡体の表面を被覆する面材と、を有するフェノール樹脂発泡体積層板であって、
前記フェノール樹脂発泡体が炭化水素、塩素化脂肪族炭化水素又はこれらの組み合わせを含有し、
前記フェノール樹脂発泡体の密度が１０ｋｇ／ｍ３以上１００ｋｇ／ｍ３以下であり、
前記フェノール樹脂発泡体の平均気泡径が５μｍ以上２００μｍ以下であり、
前記フェノール樹脂発泡体の独立気泡率が８５％以上９９％以下であり、
７０℃、４８時間後における前記フェノール樹脂発泡体の寸法変化率（ＥＮ１６０４に基づき測定される寸法変化率）が−０．１％〜−０．４９％である、フェノール樹脂発泡体積層板。
【請求項２】
前記フェノール樹脂発泡体中の揮発分含有率が１．０重量％以上７．０重量％以下である、請求項１に記載のフェノール樹脂発泡体積層板。
【請求項３】
前記フェノール樹脂発泡体が前記炭化水素及び前記塩素化脂肪族炭化水素を含有する、請求項１又は２に記載のフェノール樹脂発泡体積層板。
【請求項４】
前記面材の酸素透過率が４．５ｃｍ３／２４ｈ・ｍ２以上である、請求項１〜３のいずれか一項に記載のフェノール樹脂発泡体積層板。
【請求項５】
前記フェノール樹脂発泡体の熱伝導率が０．０１５０〜０．０２５０Ｗ／ｍ・Ｋである、請求項１〜４のいずれか一項に記載のフェノール樹脂発泡体積層板。
【請求項６】
前記フェノール樹脂発泡体の密度が１０ｋｇ／ｍ３以上２８ｋｇ／ｍ３以下である、請求項１〜５のいずれか一項に記載のフェノール樹脂発泡体積層板。
【請求項７】
面材上で、フェノール樹脂と、硬化触媒と、炭化水素、塩素化脂肪族炭化水素又はこれらの組み合わせを含有する発泡剤と、界面活性剤と、を含む発泡性フェノール樹脂組成物を、発泡及び硬化させる、請求項１〜６のいずれか一項に記載のフェノール樹脂発泡体積層板の製造方法であって、
前記フェノール樹脂に含まれる残留フェノールが１．０重量％以上４．３重量％以下であり、
前記フェノール樹脂に含まれる水分率が１．０重量％以上９．２重量％以下であり、
前記フェノール樹脂の４０℃における粘度が５０００ｍＰａ・ｓ以上１０００００ｍＰａ・ｓ以下である、製造方法。
【発明の詳細な説明】
【技術分野】
【０００１】
本発明は、フェノール樹脂発泡体積層板及びその製造方法に関する。
【背景技術】
【０００２】
フェノール樹脂発泡体積層板は発泡プラスチック系の断熱材の中でも高い断熱性能、難燃性、耐熱性を有しているために、建築材料や一般産業用材料として広く用いられている。建築物の屋根などの断熱材にとって特に条件の厳しい高温環境において断熱層の気密性能を確保したい場合には、断熱材間や断熱材と枠などの部材の間にシーリング材等を別途施工することがあり、施工の手間がかかっていた。また、フェノール樹脂発泡体積層板と他部材とを接合させて得られる複合板や同一平面上に隙間なく施工されたフェノール樹脂発泡体積層板の表面にモルタルや樹脂等の仕上げ材を積層させた断熱構造においては、フェノール樹脂発泡積層板が寸法変化を起こすことによって、反りの発生や仕上げ材に亀裂が発生するといった問題が生じていた。【０００３】
特許文献１には、熱風硬化炉中でスペーサーを介して複数の一次発泡体を重ねて所定の温度、風速で後硬化するフェノール樹脂発泡体積層板の製造方法が提案されている。
【先行技術文献】
【特許文献】
【０００４】
【特許文献１】特開２００６−２８２８８号公報
【発明の概要】
【発明が解決しようとする課題】
【０００５】
しかしながら、特許文献１では、施工後に必要とされる寸法安定性を有するフェノール樹脂発泡体積層板は得られていない。【０００６】
本発明は上記事情に鑑み、従来に比して寸法安定性が改善されたフェノール樹脂発泡体積層板及びその製造方法を提供することを目的とする。
【課題を解決するための手段】
【０００７】
本発明者らは、フェノール樹脂発泡体を備える断熱層の気密性能を確保したい場合に、フェノール樹脂発泡体積層板の寸法変化率をきわめて小さくすれば、断熱材を面内方向に若干の圧縮力をかけながらきつくはめ込むことにより、シーリング材等を別途施工しなくても施工後の気密性能を確保することができることを見出した。さらに、本発明者らは、フェノール樹脂発泡体積層板の寸法変化率をきわめて小さくすることにより、下記の効果が得られることを見出した。すなわち、フェノール樹脂発泡体積層板と他部材とを接合させて得られる複合板については、複合板中の片側の部材の寸法変化で生じる反りを防止できることを見出した。また、フェノール樹脂発泡体積層板の一方の主面側に配置された下地材とフェノール樹脂発泡体積層板の他方の主面側に配置された仕上げ材を備えた断熱構造においても、フェノール樹脂発泡体積層板同士や他部材との接合部におけるお互いの寸法変化の差によって生じる仕上げ材の破壊を防止できることを見出した。【０００８】
また、本発明者らは鋭意検討を重ねた結果、フェノール樹脂の粘度、水分率、及びフェノール樹脂中の残留フェノールの濃度を特定範囲内の値に調整して、フェノール樹脂発泡体を製造することによって、寸法安定性が改善されたフェノール樹脂発泡体積層板が得られることを見出し、本発明を完成させるに至った。【０００９】
本発明は以下の［１］〜［６］を提供する。
［１］  フェノール樹脂発泡体と、該フェノール樹脂発泡体の表面を被覆する面材と、を有するフェノール樹脂発泡体積層板であって、フェノール樹脂発泡体が炭化水素、塩素化脂肪族炭化水素又はこれらの組み合わせを含有し、フェノール樹脂発泡体の密度が１０ｋｇ／ｍ３以上１００ｋｇ／ｍ３以下であり、フェノール樹脂発泡体の平均気泡径が５μｍ以上２００μｍ以下であり、フェノール樹脂発泡体の独立気泡率が８５％以上９９％以下であり、７０℃、４８時間後におけるフェノール樹脂発泡体の寸法変化率の絶対値が０．４９％以下である、フェノール樹脂発泡体積層板。
［２］  フェノール樹脂発泡体中の揮発分含有率が１．０重量％以上７．０重量％以下である、［１］に記載のフェノール樹脂発泡体積層板。
［３］  フェノール樹脂発泡体が炭化水素及び塩素化脂肪族炭化水素を含有する、［１］又は［２］に記載のフェノール樹脂発泡体積層板。
［４］  面材の酸素透過率が４．５ｃｍ３／２４ｈ・ｍ２以上である、［１］〜［３］のいずれか一項に記載のフェノール樹脂発泡体積層板。
［５］  フェノール樹脂発泡体の熱伝導率が０．０１５０〜０．０２５０Ｗ／ｍ・Ｋである、［１］〜［４］のいずれか一項に記載のフェノール樹脂発泡体積層板。
［６］  面材上で、フェノール樹脂と、硬化触媒と、炭化水素、塩素化脂肪族炭化水素又はこれらの組み合わせを含有する発泡剤と、界面活性剤と、を含む発泡性フェノール樹脂組成物を、発泡及び硬化させるフェノール樹脂発泡体積層板の製造方法であって、フェノール樹脂に含まれる残留フェノールが１．０重量％以上４．３重量％以下であり、フェノール樹脂に含まれる水分率が１．０重量％以上１０．０重量％以下であり、フェノール樹脂の４０℃における粘度が５０００ｍＰａ・ｓ以上１０００００ｍＰａ・ｓ以下である、製造方法。
【発明の効果】
【００１０】
本発明によれば、寸法安定性が改善されたフェノール樹脂発泡体積層板及びその製造方法を提供することができる。特に、本発明によれば、高温環境下での寸法安定性が改善されたフェノール樹脂発泡体積層板及びその製造方法を提供することができる。
【図面の簡単な説明】
【００１１】
【図１】図１は、本実施形態に係るフェノール樹脂発泡体積層板を示す概略図である。
【発明を実施するための形態】
【００１２】
以下、図面を参照しながら本発明の好適な実施形態について詳細に説明する。なお、図面の寸法比率は図示の比率に限られるものではない。
【００１３】
本実施形態に係るフェノール樹脂発泡体積層板１は、図１に示すように、面材２とフェノール樹脂発泡体３とを有しており、面材２は、第１の面材２ａと第２の面材２ｂとから構成されている。フェノール樹脂発泡体３は、面材２ａ，２ｂによって挟まれた板状部材である。面材２ａ，２ｂは、フェノール樹脂発泡体３の互いに対向する主面（表面）を被覆しており、フェノール樹脂発泡体３の主面と面材２ａ，２ｂの主面とは接触している。
【００１４】
（フェノール樹脂発泡体）
まず、フェノール樹脂発泡体３について説明する。フェノール樹脂発泡体３は、フェノール樹脂と、該樹脂の硬化触媒と、炭化水素、塩素化脂肪族炭化水素又はこれらの組み合わせを含有する発泡剤と、界面活性剤と、を含む発泡性フェノール樹脂組成物を、発泡及び硬化させることにより得られる。
【００１５】
フェノール樹脂は、例えば、フェノール類とアルデヒド類を原料として、アルカリ触媒により４０〜１００℃の温度範囲で加熱して上記原料を重合させることによって得られる。また、必要に応じて、レゾール樹脂重合時に尿素等の添加剤を添加してもよい。尿素を添加する場合は、予めアルカリ触媒でメチロール化した尿素をレゾール樹脂に混合することが好ましい。合成後のフェノール樹脂は、通常過剰の水を含んでいるので、発泡可能な水分量まで脱水されることが好ましい。フェノール樹脂中の水分率は１．０重量％以上１０．０重量％以下であり、好ましくは１．０重量％以上７．０重量％以下であり、より好ましくは２．０重量％以上５．０重量％以下であり、とりわけ好ましくは２．０重量％以上４．５重量％以下である。フェノール樹脂に含まれる水分率を１．０重量％未満にするためには、脱水時に非常に多くのエネルギーと時間がかかるため、生産性が著しく低下してしまい、寸法安定性が改善されたフェノール樹脂発泡体積層板を充分に得ることが難しくなる。フェノール樹脂に含まれる水分率が１０．０重量％を超えると、得られた発泡体中の水分が多くなってしまうため、高温環境下での乾燥収縮量が大きくなってしまい、寸法安定性が改善されたフェノール樹脂発泡体積層板を充分に得ることが難しくなる。
【００１６】
フェノール樹脂における、フェノール類対アルデヒド類の出発モル比は、１：１から１：４．５が好ましく、より好ましくは１：１．５から１：２．５の範囲内である。フェノール樹脂合成の際に好ましく使用されるフェノール類としては、フェノール、又はフェノール骨格を有する化合物が挙げられる。フェノール骨格を有する化合物の例としては、レゾルシノール、カテコール、ｏ−、ｍ−及びｐ−クレゾール、キシレノール類、エチルフェノール類、ｐ−ｔｅｒｔブチルフェノール等が挙げられる。２核フェノール類もまた使用できる。
【００１７】
フェノール樹脂の製造で用いられるアルデヒド類としては、ホルムアルデヒド（ホルマリン）、又はホルムアルデヒド以外のアルデヒド化合物が挙げられる。ホルムアルデヒド以外のアルデヒド化合物としては、グリオキサール、アセトアルデヒド、クロラール、フルフラール、ベンズアルデヒド等が挙げられる。アルデヒド類には、添加剤として、尿素、ジシアンジアミド又はメラミン等を加えてもよい。なお、これらの添加剤を加える場合、「フェノール樹脂」とは、添加剤を加えた後のものを指す。
【００１８】
フェノール樹脂の粘度は、４０℃において５０００ｍＰａ・ｓ以上１０００００ｍＰａ・ｓ以下である。フェノール樹脂の４０℃における粘度は、独立気泡率の確保や、製造コストの観点から、好ましくは７０００ｍＰａ・ｓ以上５００００ｍＰａ・ｓ以下であり、より好ましくは１００００ｍＰａ・ｓ以上４００００ｍＰａ・ｓ以下である。フェノール樹脂の粘度が５０００ｍＰａ・ｓ未満であると、発泡剤が気化することによって生じる発泡圧に対して、樹脂の粘度が低すぎるために気泡壁が破れ、独立気泡率が低下してしまう。また、フェノール樹脂の粘度が１０００００ｍＰａ・ｓを超えると、前記発泡圧に対して、樹脂の粘度が高くなりすぎるため、所定の発泡倍率が得られなくなり、発泡成形時に所定の空間を満たすことができなることから、寸法安定性が改善されたフェノール樹脂発泡体積層板を充分に得ることが難しくなると共に、フェノール樹脂発泡体の高密度化や表面の平滑性が損なわれてしまう。
【００１９】
フェノール樹脂中に含まれる残留フェノールは、フェノール樹脂の調整の容易性や、発泡性の確保の観点から、１．０重量％以上４．３重量％以下であり、好ましくは２．３重量％以上４．２５重量％以下であり、より好ましくは２．７重量％以上４．２重量％以下である。製造されたフェノール樹脂発泡体における残留フェノールが４．３重量％を超えると、可塑化効果によってフェノール発泡体の樹脂部が軟化してしまい、寸法変化を大きくしてしまうと考えられる。残留フェノールが１．０重量％未満であると、フェノール樹脂の反応性が低下することから、発泡成形中のフェノール樹脂の強度の発現が遅れてしまうため、独立気泡率が低下してしまう。
【００２０】
フェノール樹脂は、添加剤を含有していてもよく、例えば可塑剤として一般的に用いられているフタル酸エステル類やグリコール類であるエチレングリコール、ジエチレングリコールなどを用いることができる。また、脂肪族炭化水素、高沸点の脂環式炭化水素又はそれらの混合物を用いてもよい。添加剤の含有量は、フェノール樹脂１００重量部に対し０．５重量部以上２０重量部以下が好ましい。添加剤の含有量が２０重量部を超えると、フェノール樹脂の粘度が著しく低下し、硬化発泡時に破泡を誘発してしまう傾向があり、添加剤の含有量が０．５重量部未満であると、添加剤を含有する意味が薄れる傾向がある。添加剤の含有量は、より好ましくは１．０重量部以上１０重量部以下である。
【００２１】
発泡剤は、地球温暖化係数の観点から、炭化水素、塩素化脂肪族炭化水素又はこれらの組み合わせを必須成分とすることができる。発泡剤における炭化水素、塩素化脂肪族炭化水素又はこれらの組み合わせの重量比率は、好ましくは５０重量％以上であり、より好ましくは６０重量％以上であり、更に好ましくは７０重量％以上であり、とりわけ好ましくは８０重量％以上であり、最も好ましくは９０重量％以上である。発泡剤は、炭化水素、塩素化脂肪族炭化水素又はこれらの組み合わせのうち、炭化水素と塩素化脂肪族炭化水素とを組み合わせて用いることが好ましい。炭化水素と塩素化脂肪族炭化水素とを組み合わせて用いると、炭化水素を単独で使用する場合よりも熱伝導率が低下する傾向がある。
【００２２】
炭化水素系発泡剤としては、炭素数が３〜７の環状、直鎖状又は分岐状のアルカン、アルケン、アルキンが好ましく、具体的には、ノルマルブタン、イソブタン、シクロブタン、ノルマルペンタン、イソペンタン、シクロペンタン、ネオペンタン、ノルマルヘキサン、イソヘキサン、２，２−ジメチルブタン、２，３−ジメチルブタン、シクロヘキサン等を挙げることができる。その中でも、炭素数が４〜５の環状、直鎖状又は分岐状のアルカン、アルケン、アルキンがより好ましく、炭素数が４〜５の環状、直鎖状又は分岐状のアルカンが更に好ましく、例えばノルマルペンタン、イソペンタン、シクロペンタン、ネオペンタンのペンタン類及びノルマルブタン、イソブタン、シクロブタンのブタン類が好適に用いられる。これら炭化水素は、単独で用いてもよいし、２種類以上を組み合わせて用いてもよい。
【００２３】
塩素化脂肪族炭化水素系発泡剤としては、炭素数が２〜５の直鎖状又は分岐状のものが好ましい。結合している塩素原子の数は、限定されるものではないが、１〜４が好適である。塩素化脂肪族炭化水素としては、例えばクロロエタン、プロピルクロリド、イソプロピルクロリド、ブチルクロリド、イソブチルクロリド、ペンチルクロリド、イソペンチルクロリドなどが挙げられる。これらのうち、プロピルクロリド、イソプロピルクロリドの炭素数が３の直鎖状又は分岐状の塩素化脂肪族炭化水素がより好ましく用いられる。これら塩素化脂肪族炭化水素は、単独で用いてもよいし、２種類以上を組み合わせて用いてもよい。
【００２４】
炭化水素及び塩素化脂肪族炭化水素を含有する発泡剤を用いる場合、例えば、炭素数が４〜５の環状、直鎖状又は分岐状のアルカンと、炭素数が２〜５の直鎖状又は分岐状の塩素化脂肪族炭化水素との組み合わせが好ましく、炭素数が４〜５の環状、直鎖状又は分岐状のアルカンと、炭素数が３の直鎖状又は分岐状の塩素化脂肪族炭化水素との組み合わせがより好ましく、炭素数が５の環状、直鎖状又は分岐状のアルカンと、炭素数が３の直鎖状又は分岐状の塩素化脂肪族炭化水素との組み合わせが更に好ましい。
【００２５】
発泡剤の使用量は、フェノール樹脂１００重量部に対して１〜２５重量部の範囲が好ましく、フェノール樹脂１００重量部に対して１〜１５重量部がより好ましい。
【００２６】
界面活性剤は、一般にフェノール樹脂発泡体の製造に使用されるものを使用できるが、中でもノニオン系の界面活性剤が効果的である。ノニオン系の界面活性剤としては、例えば、エチレンオキサイドとプロピレンオキサイドとの共重合体であるアルキレンオキサイド；アルキレンオキサイドとヒマシ油の縮合物；アルキレンオキサイドとノニルフェノール、ドデシルフェノールのようなアルキルフェノールとの縮合物；アルキルエーテル部分の炭素数が１４〜２２のポリオキシエチレンアルキルエーテル；更には、ポリオキシエチレン脂肪酸エステル等の脂肪酸エステル類；ポリジメチルシロキサン等のシリコーン系化合物；ポリアルコール類等が好ましい。これらの界面活性剤は、単独で用いてもよいし、二種類以上を組み合わせて用いてもよい。また、界面活性剤の使用量は、特に制限はないが、フェノール樹脂１００重量部に対して０．３〜１０重量部の範囲が好ましい。
【００２７】
硬化触媒としては、フェノール樹脂を硬化できる硬化触媒であればよく、酸性の硬化触媒が好ましく、無水酸硬化触媒がより好ましい。無水酸硬化触媒としては、無水リン酸や無水アリールスルホン酸が好ましい。無水アリールスルホン酸としては、トルエンスルホン酸やキシレンスルホン酸、フェノールスルホン酸、置換フェノールスルホン酸、キシレノールスルホン酸、置換キシレノールスルホン酸、ドデシルベンゼンスルホン酸、ベンゼンスルホン酸、ナフタレンスルホン酸等が挙げられる。硬化触媒は、一種類を単独で用いてもよく、二種類以上を組み合わせて用いてもよい。また、硬化助剤として、レゾルシノール、クレゾール、サリゲニン（ｏ−メチロールフェノール）、ｐ−メチロールフェノール等を添加してもよい。また、これらの硬化触媒を、エチレングリコール、ジエチレングリコール等の溶媒で希釈してもよい。硬化剤の使用量は、特に制限はないが、フェノール樹脂１００重量部に対して３〜３０重量部の範囲が好ましい。
【００２８】
上記フェノール樹脂、上記硬化触媒、上記発泡剤、及び、上記界面活性剤を混合することにより発泡性フェノール樹脂組成物を得ることができる。上記フェノール樹脂、上記硬化触媒、上記発泡剤、及び、上記界面活性剤は、上述したような割合で混合されることが好ましい。得られた発泡性フェノール樹脂組成物を、後述するようにして発泡及び硬化させることにより、フェノール樹脂発泡体を得ることができる。
【００２９】
このフェノール樹脂発泡体中の揮発分含有率は、１．０重量％以上７．０重量％以下であることが好ましく、１．１重量％以上７．０重量％以下であることがより好ましく、１．２重量％以上６．８重量％であることが更に好ましく、１．３重量％以上６．８重量以下であることが最も好ましい。揮発分含有率が７．０重量％を超えると、施工後や高温の環境下でフェノール樹脂発泡体から多くの揮発分が大気中へと気散され、高い独立気泡率を有するフェノール樹脂発泡体の場合、気泡内部の圧力が減圧となるため大きな寸法変化の要因となる傾向がある。一方、揮発分含有率が１．０重量％未満のフェノール樹脂発泡体を製造するには多大のエネルギーと時間が必要となってしまう傾向がある。
【００３０】
得られたフェノール樹脂発泡体の密度は、１０ｋｇ／ｍ３以上１００ｋｇ／ｍ３以下であり、好ましくは１５ｋｇ／ｍ３以上８０ｋｇ／ｍ３以下であり、より好ましくは１５ｋｇ／ｍ３以上４０ｋｇ／ｍ３以下であり、更に好ましくは１５ｋｇ／ｍ３以上３０ｋｇ／ｍ３以下であり、最も好ましくは１５ｋｇ／ｍ３以上２８ｋｇ／ｍ３以下である。フェノール樹脂発泡体の密度が１０ｋｇ／ｍ３未満であると、圧縮強度等の機械的強度が小さくなり、寸法安定性が改善されたフェノール樹脂発泡体積層板を充分に得ることが難しくなると共に、取り扱い時に破損しやすくなるため、実用面での問題を生じやすくなる。また、フェノール樹脂発泡体の密度が１００ｋｇ／ｍ３を超えると、樹脂部の伝熱が増加し熱伝導率が悪化すると共に、寸法安定性が改善されたフェノール樹脂発泡体積層板を充分に得ることが難しくなる。フェノール樹脂発泡体の密度は、ＪＩＳ−Ｋ−７２２２に基づき測定することができる。
【００３１】
フェノール樹脂発泡体の平均気泡径は、５μｍ以上が好ましい。また、フェノール樹脂発泡体の平均気泡径は、２００μｍ以下が好ましく、１９０μｍ以下がより好ましく、１８５μｍ以下が更に好ましい。フェノール樹脂の平均気泡径が５μｍ未満であると、気泡壁の厚さが薄くなってしまい、機械的強度が低下してしまうことから、寸法安定性が改善されたフェノール樹脂発泡体積層板を充分に得ることが難しくなる。フェノール樹脂発泡体の平均気泡径が２００μｍを超えると、輻射による熱伝導が増加してしまい、熱伝導率が悪化してしまうと共に、寸法安定性が改善されたフェノール樹脂発泡体積層板を充分に得ることが難しくなる。
【００３２】
フェノール樹脂発泡体の独立気泡率は、８５％以上が好ましく、８８％以上がより好ましく、９０％以上が更に好ましい。フェノール樹脂発泡体の独立気泡率が８５％未満であると、気泡中の発泡剤と空気との置換速度が上がり、断熱性能の経時変化量が大きくなるのみならず、高温環境下での収縮応力に耐えうる機械的強度が損なわれてしまい、寸法変化率が著しく悪化してしまう。フェノール樹脂発泡体の独立気泡率は、ＡＳＴＭ−Ｄ−２８５６に基づき測定することができる。
【００３３】
フェノール樹脂発泡体の寸法変化率の絶対値は、フェノール樹脂発泡体を温度７０℃で４８時間放置した後において、０．４９％以下である。フェノール樹脂発泡体の寸法変化率が０．４９％を超えると、断熱材を面内方向に圧縮力をかけながらきつくはめ込み施工した後に、フェノール樹脂発泡体積層板同士や他部材との間に隙間が生じるため、別途シーリング等の気密処理を行う必要がある。また、フェノール樹脂発泡体積層板をきつくはめ込んだ後に振動などによる断熱材のずれを防止するために寸法変化率はより小さいほうが望ましく、このような観点から、寸法変化率は、好ましくは０．４５％以下であり、より好ましくは０．３９％以下である。フェノール樹脂発泡体の寸法変化率は、ＥＮ１６０４に基づき測定することができる。
【００３４】
フェノール樹脂発泡体の熱伝導率は、０．０１５０Ｗ／ｍ・Ｋ以上が好ましく、０．０１７０Ｗ／ｍ・Ｋ以上がより好ましく、０．０１９０Ｗ／ｍ・Ｋ以上が更に好ましい。フェノール樹脂発泡体の熱伝導率は、０．０２５０Ｗ／ｍ・Ｋ以下が好ましく、０．０２３０Ｗ／ｍ・Ｋ以下がより好ましく、０．０２１０Ｗ／ｍ・Ｋ以下が更に好ましい。フェノール樹脂発泡体の熱伝導率は、ＪＩＳ−Ａ−１４１２の平板熱流計法に基づき測定することができる。
【００３５】
（フェノール樹脂発泡体積層板の製造方法）
次に、フェノール樹脂発泡体積層板１の製造方法について説明する。フェノール樹脂発泡体積層板１は、走行する第１の面材２ａ上に上述の発泡性フェノール樹脂組成物を連続的に吐出し、発泡性フェノール樹脂組成物の、第１の面材２ａと接触する面とは反対側の面を、第２の面材２ｂで被覆し、発泡及び硬化させることにより得られる。
【００３６】
上記フェノール樹脂発泡体３を挟む面材２は、生産効率の観点から、可撓性を有していることが好ましい。可撓性を有する面材としては、合成繊維不織布、合成繊維織布、ガラス繊維紙、ガラス繊維織布、ガラス繊維不織布、ガラス繊維混抄紙、紙類、金属フィルム又は、これらの組合せが挙げられる。これらの面材は、難燃性を付与するために難燃剤を含有していてもよく、例えば難燃剤として一般的に使用されているテトラブロモビスフェノールＡ、デカブロモジフェニルエーテル等の臭素化合物、芳香族リン酸エステル、芳香族縮合リン酸エステル、ハロゲン化リン酸エステル、赤リン等のリン又はリン化合物、三酸化アンチモン、五酸化アンチモン等のアンチモン化合物、水酸化アルミニウム、水酸化マグネシウム等の金属水酸化物を用いることができる。これらの難燃剤は、面材の繊維中に練りこまれていてもよく、アクリル、ポリビニルアルコール、酢酸ビニル、エポキシ、不飽和ポリエステル等のバインダーに添加されていてもよい。また、面材は、フッ素樹脂系、シリコーン樹脂系、ワックスエマルジョン系、パラフィン系、アクリル樹脂パラフィンワックス併用系などの撥水剤やアスファルト系防水処理剤によって表面処理することができる。これらの撥水剤や防水処理剤は、単独で用いてもよいし、上記難燃剤を添加した面材に塗布してもよい。
【００３７】
面材は、ガスの透過性が高いことが好ましい。このような面材としては、合成繊維不織布、ガラス繊維紙、ガラス繊維不織布、紙類が好適に用いられる。このような面材のうち、ガス透過性として、ＡＳＴＭ  Ｄ３９８５−９５に準拠して測定される酸素透過率が４．５ｃｍ３／２４ｈ・ｍ２以上である面材が特に好ましい。発泡時の熱硬化性樹脂の面材への滲み出しや、熱硬化性樹脂と面材との接着性の観点から、面材に合成繊維不織布を用いる場合には、目付け量は１５〜８０ｇ／ｍ２が好ましく、面材にガラス繊維不織布を用いる場合には、目付け量は３０〜２００ｇ／ｍ２が好ましい。
【００３８】
二枚の面材に挟まれた発泡体フェノール樹脂組成物は、面材上で発泡する。この発泡したフェノール樹脂組成物（発泡体）を硬化させるには、例えば、下記の第１のオーブン及び第２のオーブンを用いることができる。
【００３９】
第１オーブンは、６０〜１１０℃の熱風を発生させ、無端スチールベルト型ダブルコンベア又はスラット型ダブルコンベアを有する。このオーブン内で、未硬化の発泡体を板状に成形しながら硬化させ、部分硬化した発泡体を得ることができる。第１オーブン内は、全域に渡って均一な温度であってもよく、複数の温度ゾーンを有していてもよい。
【００４０】
第２オーブンは、４０〜１２０℃の熱風を発生させ、第１オーブンで部分硬化した発泡体を後硬化させるものである。部分硬化したボードは、スペーサーやトレイを用いて一定の間隔で重ねてもよい。第２オーブン内の温度が１２０℃を超えると、発泡体の気泡内部の発泡剤の圧力が高くなりすぎるため破泡を誘発してしまう傾向があり、第２オーブン内の温度が４０℃未満であると、フェノール樹脂の反応を進ませるために要する時間がかかりすぎる傾向がある。同様の観点から、第２オーブン内の温度は、８０〜１１０℃がより好ましい。
【００４１】
なお、上記発泡及び硬化方法は、上述の方法に限定されない。
【００４２】
以上、本実施形態に係るフェノール樹脂発泡体積層板の製造方法によれば、地球温暖化係数の低い発泡剤用いて、断熱材にとって特に条件の厳しい高温環境下で施工後の高い寸法安定性を有するフェノール樹脂発泡体積層板を提供することができる。前記フェノール樹脂発泡体積層板は、単独で用いることもできるし、フェノール樹脂発泡体積層板の一方の主面側に配置された下地材と、他方の主面に配置された仕上げ材とを有する断熱構造として用いてもよい。また、フェノール樹脂発泡体積層板と下地材とを積層させて断熱構造を形成する場合、通常、下地には不陸があるため、フェノール樹脂発泡体積層板表面にも不陸が発生する。このため、フェノール樹脂発泡体積層板の少なくとも一方の面に接着された面材を除去、又は、主面より最大１０ｍｍ程度発泡層を除去して不陸の調整を行うこともできる。
【実施例】
【００４３】
以下、実施例及び比較例に基づいて本発明をより具体的に説明するが、本発明は以下の実施例に限定されるものではない。【００４４】
＜フェノール樹脂の合成＞
反応器に５２重量％ホルムアルデヒド３５００ｋｇと９９重量％フェノール２５１０ｋｇを仕込み、プロペラ回転式の攪拌機により攪拌し、温調機により反応器内部液温度を４０℃に調整した。次いで５０重量％水酸化ナトリウム水溶液を加えながら昇温して、反応を行わせた。反応液のオストワルド粘度が６０センチストークス（＝６０×１０−６ｍ２／ｓ、２５℃における測定値）に到達した段階で、反応液を冷却し、尿素を５７０ｋｇ（ホルムアルデヒド仕込み量の１５モル％に相当）添加した。その後、反応液を３０℃まで冷却し、反応液のｐＨが６．４になるまでパラトルエンスルホン酸一水和物の５０重量%水溶液を加えて中和した。【００４５】
この反応液を６０℃で濃縮処理した後、残留フェノールを測定したところ３．１重量％であった。これをフェノール樹脂Ａとする。濃縮時間の変更や、濃縮後の加水によって、表２に示すフェノール樹脂Ｂ〜Ｇを得た。フェノール樹脂合成時の反応時間を調整し、得られた反応液を同様に６０℃で濃縮処理することによって、フェノール樹脂Ｈ〜Ｊを得た。得られたフェノール樹脂Ａ〜Ｊの樹脂特性は以下の方法によって求めた。得られたフェノール樹脂Ａ〜Ｊの各物性を表２に示す。【００４６】
＜残留フェノール＞
フェノール樹脂中の残留フェノールは以下の方法により求めた。
フェノール樹脂１ｍｇを１ｍｌのメタノールに溶解させ、以下の条件で測定を行った。
装置：（株）島津製作所製ＬＣ−ＶＰ型高速液体クロマトグラフィー
カラム：Ｗａｔｅｒｓ社製Ｘｂｒｉｄｇｅ  Ｃ１８  ３．５μｍ  （内径３ｍｍ×１００ｍｍ）、カラム温度：４０℃
溶離液：水／アセトニトリル
グラジエント条件：水／アセトニトリル＝９０／１０（０分）
水／アセトニトリル＝０／１００（２０分）
水／アセトニトリル＝９０／１０（２０．１分）
水／アセトニトリル＝９０／１０（３５分）
流速：０．４７ｍｌ／分
検出：２７０ｎｍ
注入量：５μＬ
残留フェノールの濃度は、フェノール標品（和光純薬製、試薬特級）の１０μｇ／ｍｌ及び１００μｇ／ｍｌの溶液を用いて作成した検量線より算出した。【００４７】
＜水分率＞
フェノール樹脂中の水分率は、カールフィッシャー水分計ＭＫＡ−５１０（京都電子工業（株）製）を用い、測定した。【００４８】
＜フェノール樹脂の粘度＞
フェノール樹脂の粘度は、回転粘度計（東機産業（株）製、Ｒ−１００型、ローター部は３°×Ｒ−１４）を用い、４０℃で３分間安定させた後の測定値とした。【００４９】
（実施例１）
フェノール樹脂Ａ１００重量部に対して、界面活性剤としてエチレンオキサイド−プロピレンオキサイドのブロック共重合体（ＢＡＳＦ製、プルロニックＦ−１２７）を２．０重量部の割合で混合した。混合されたフェノール樹脂１００重量部、発泡剤として表１に示す発泡剤Ａを７重量部、及び、酸硬化触媒としてキシレンスルホン酸８０重量％とジエチレングリコール２０重量％との混合物１４重量部からなる組成物を、２５℃に温調したミキシングヘッドに供給して混合し、マルチポート分配管を通して、移動する面材上に混合物を供給した。使用する混合機（ミキサー）は、特開平１０−２２５９９３号に開示されたものを使用した。即ち、混合機は、混合機の上部側面に、フェノール樹脂に界面活性剤を添加した樹脂組成物、及び、発泡剤の導入口を備えており、回転子が攪拌する攪拌部の中央付近の側面に硬化触媒の導入口を備えている。攪拌部以降はフォームを吐出するためのノズルに繋がっている。即ち、触媒導入口までを混合部（前段）、触媒導入口〜攪拌終了部を混合部（後段）、攪拌終了部〜ノズルを分配部とし、これらにより構成されている。分配部は、先端に複数のノズルを有し、混合された発泡性フェノール樹脂組成物が均一に分配されるように設計されている。【００５０】
面材上に供給した発泡性フェノール樹脂組成物は、上記面材と接触した面とは反対側の面が他の面材で被覆されると同時に、発泡性フェノール樹脂組成物が二枚の面材で挟み込まれるようにして、８５℃のスラット型ダブルコンベアへ搬送した。１５分の滞留時間で硬化した後、１１０℃のオーブンで２時間キュアしてフェノール樹脂フォームを得た。スラット型ダブルコンベアにより上下方向から面材を介して、発泡性フェノール樹脂発泡体に適度に圧力を加えることで、板状のフェノール樹脂発泡体積層板を得た。【００５１】
面材としては、ポリエステル製不織布（旭化成せんい（株）製「スパンボンドＥ０５０３０」、坪量３０ｇ／ｍ２、厚み０．１５ｍｍ）を使用した。面材の酸素透過率は、３．７×１０１０ｃｍ３／２４ｈ・ｍ２であった。【００５２】
（実施例２）
フェノール樹脂をフェノール樹脂Ｂとする以外は実施例１と同様にして、フェノール樹脂発泡体積層板を得た。【００５３】
（実施例３）
フェノール樹脂をフェノール樹脂Ｃとする以外は実施例１と同様にして、フェノール樹脂発泡体積層板を得た。【００５４】
（実施例４）
フェノール樹脂をフェノール樹脂Ｄとし、フェノール樹脂に対してイソペンタン５０重量％とイソブタン５０重量％の混合物８．０重量％する以外は実施例１と同様にして、フェノール樹脂発泡体積層板を得た。【００５５】
（実施例５）
フェノール樹脂をフェノール樹脂Ｅとする以外は実施例１と同様にして、フェノール樹脂発泡体積層板を得た。【００５６】
（実施例６）
フェノール樹脂をフェノール樹脂Ｈとする以外は実施例１と同様にして、フェノール樹脂発泡体積層板を得た。【００５７】
（実施例７）
フェノール樹脂をフェノール樹脂Ｉとする以外は実施例１と同様にして、フェノール樹脂発泡体積層板を得た。【００５８】
（実施例８）
フェノール樹脂をフェノール樹脂Ｂとし、発泡剤を表１に示す発泡剤Ｂとし、スラット型ダブルコンベアオーブンの温度を８０℃、滞留時間を２０分に変更する以外は実施例１と同様にしてフェノール樹脂発泡体積層板を得た。【００５９】
（実施例９）
フェノール樹脂をフェノール樹脂Ｂとし、発泡剤を表１に示す発泡剤Ｃとし、スラット型ダブルコンベアオーブンの温度を８０℃、滞留時間を２０分に変更する以外は実施例１と同様にしてフェノール樹脂発泡体積層板を得た。【００６０】
（実施例１０）
フェノール樹脂をフェノール樹脂Ｂとし、発泡剤を表１に示す発泡剤Ｄとし、スラット型ダブルコンベアオーブンの温度を８０℃、滞留時間を２０分に変更する以外は実施例１と同様にしてフェノール樹脂発泡体積層板を得た。【００６１】
（実施例１１）
フェノール樹脂をフェノール樹脂Ｂとし、発泡剤を表１に示す発泡剤Ｅに変更する以外は実施例１と同様にしてフェノール樹脂発泡体積層板を得た。【００６２】
【表１】
0006035144.tif 000002
【００６３】
（比較例１）
フェノール樹脂をフェノール樹脂Ｆとする以外は実施例１と同様にして、フェノール樹脂泡体積層板を得た。【００６４】
（比較例２）
フェノール樹脂をフェノール樹脂Ｊとする以外は実施例１と同様にして、フェノール樹脂泡体積層板を得た。【００６５】
（比較例３）
フェノール樹脂をフェノール樹脂Ｇとする以外は実施例１と同様にして、フェノール樹脂泡体積層板を得た。【００６６】
実施例及び比較例によって得られたフェノール樹脂発泡体及びフェノール樹脂発泡体積板の特性は以下の方法によって求められる。【００６７】
＜揮発分含有率＞
揮発分含有率は、フェノール樹脂発泡体の１０５℃、４８時間乾燥後の重量をＷＤ、乾燥前の重量ＷＯとしたとき、以下に示される式によって算出した。なお、乾燥前の予備養生はＥＮ１６０４の６．４に従い養生した。
揮発分含有率［ｗｔ％］＝１００×（ＷＯ−ＷＤ）／ＷＤ【００６８】
＜７０℃における寸法変化率＞
７０℃における寸法変化率とは、フェノール樹脂発泡体を縦横２００ｍｍ角に切り出し、ＥＮ１６０４に示された試験方法によって求められた縦又は横のいずれか一方向の寸法変化率Δεｂのことを指す。なお、縦横とは、それぞれフェノール樹脂発泡体の厚み方向と垂直な方向である。具体的には、縦横２００ｍｍ角のフェノール樹脂発泡体を、温度７０℃で４８時間放置した後の値である。Δεｂは、下記の式により算出した。
Δεｂ＝１００×（ｂｔ−ｂ０）／ｂ０
式中、ｂ０は初期の寸法であり、ｂｔは４８時間放置後の寸法である。【００６９】
＜独立気泡率＞
フェノール樹脂発泡体より、直径３５ｍｍ〜３６ｍｍの円筒試料をコルクボーラーで刳り貫き、高さ３０ｍｍ〜４０ｍｍに切りそろえた後、空気比較式比重計（東京サイエンス社製、１，０００型）の標準使用方法により試料容積を測定した。独立気泡率は、その試料容積から、試料重量と樹脂密度とから計算した気泡壁の容積を差し引いた値を、試料の外寸から計算した見かけの容積で割った値である。測定は、ＡＳＴＭ−Ｄ−２８５６に従い行った。ここで、フェノール樹脂の密度は１．３ｋｇ／Ｌとした。【００７０】
＜平均気泡径＞
平均気泡径とは、フェノール樹脂発泡体の厚み方向のほぼ中央部を表裏面に平行に切削した試験片の断面の５０倍拡大写真上にボイドを避けて９ｃｍの長さの直線を４本引き、各直線が横切った気泡の数（ＪＩＳ  Ｋ６４０２に準じて測定したセル数）を各直線で求め、それらの平均値で１８００μｍを割った値である。【００７１】
＜フェノール樹脂発泡体の密度＞
フェノール樹脂発泡体の密度とは、２０ｃｍ角のフェノール樹脂発泡体積層板を試料とし、この試料の面材を取り除いて測定した重量と、見かけ容積を測定して求めた値である。測定は、ＪＩＳ−Ｋ−７２２２に従い行った。【００７２】
＜発泡製品の熱伝導率＞
発泡製品の熱伝導率は、フェノール樹脂発泡体を縦横２００ｍｍ角に切り出し、低温板５℃、高温板３５℃でＪＩＳ−Ａ−１４１２の平板熱流計法に従い測定した。【００７３】
＜発泡性＞
発泡性は、得られた発泡体積層板を観察しＡ，Ｂ，Ｃの３段階で評価した。スラット型ダブルコンベアの上側のスラット及び下側のスラット間の距離と、発泡体積層板の厚みの差とを評価し、その差が０〜２ｍｍのものを「Ａ」とし、２ｍｍ超５ｍｍ未満のものを「Ｂ」とし、５ｍｍ以上のものを「Ｃ」とした。【００７４】
表２に上記結果を示す。【００７５】
＜総合評価＞
（総合評価の基準：寸法変化率×発泡性×独立気泡率）
表２に示すように、実施例１〜１１に係る発泡体積層板は、いずれも比較例１〜３に係る発泡体積層板に比して、寸法変化率が小さく、高い独立気泡率を有しており、かつ発泡性が良好であるため、寸法安定性に優れ総合評価がいずれも「Ａ」または「Ｂ」となった。比較例１は発泡性が悪く、比較例２は寸法変化率が大きく、また、比較例３は発泡体の独立気泡率が著しく悪いため、寸法安定性に劣り総合評価がいずれも「Ｃ」となった。【００７６】
【表２】
0006035144.tif 000003
【符号の説明】
【００７７】
１…フェノール樹脂発泡体積層板、２…面材、３…フェノール樹脂発泡体。
【図１】
0006035144.tif 000004